СПОСОБ ИЗГОТОВЛЕНИЯ СТРУКТУРИРОВАННЫХ ЧАСТИЦ, СОСТОЯЩИХ ИЗ КРЕМНИЯ ИЛИ МАТЕРИАЛА НА ОСНОВЕ КРЕМНИЯ, И ИХ ПРИМЕНЕНИЕ В ПЕРЕЗАРЯЖАЕМЫХ ЛИТИЕВЫХ БАТАРЕЯХ

1. Кремнийсодержащая частица, имеющая центральную часть и массив выступающих из нее кремнийсодержащих столбиков.
2. Частица по п.1, отличающаяся тем, что указанный массив является упорядоченным.
3. Частица по п.1, отличающаяся тем, что указанный массив является разупорядоченным.
4. Частица по любому из пп.1-3, отличающаяся тем, что указанные столбики в первом направлении имеют размер от 0,08 до 0,70 мкм.
5. Частица по любому из пп.1-3, отличающаяся тем, что указанные столбики во втором направлении имеют размер от 4 до 100 мкм.
6. Частица по любому из пп.1-3, отличающаяся тем, что указанные столбики имеют соотношение сторон более чем 20:1.
7. Частица по любому из пп.1-3, отличающаяся тем, что поперечное сечение указанных столбиков является, по существу, круглым.
8. Частица по любому из пп.1-3, отличающаяся тем, что поперечное сечение указанных столбиков является, по существу, некруглым.
9. Частица по любому из пп.1-3, отличающаяся тем, что центральная часть и/или столбики содержат нелегированный кремний, легированный кремний или кремний-германиевую смесь.
10. Частица по п.9, отличающаяся тем, что количество кремния в указанной частице составляет от 90,00 до 99,95% по массе, предпочтительно от 90,0 до 99,5%.
11. Частица по любому из пп.1-3, 10, отличающаяся тем, что состоит из металлургического кремния.
12. Частица по любому из пп.1-3, 10, отличающаяся тем, что поперечное сечение указанной частицы имеет правильную форму.
13. Частица по любому из пп.1-3, 10, отличающаяся тем, что поперечное сечение указанной частицы имеет неправильную форму.
14. Частица по любому из пп.1-3, 10, отличающаяся тем, что размер указанной частицы в первом направлении составляет от 10 мкм до 1 мм, предпочтительно от 20 до 150 мкм, более предпочтительно от 25 до 75 мкм.
15. Частица по любому из пп.1-3, 10, отличающаяся тем, что указанная центральная часть является кристаллической или поликристаллической.
16. Частица по любому из пп.1-3, 10, отличающаяся тем, что часть площади поверхности частицы, занятая столбиками, составляет от 0,10 до 0,50, предпочтительно от 0,20 до 0,40 и более предпочтительно от 0,25 до 0,35.
17. Способ получения частицы по любому из пп.1-16, включающий стадии травления частицы, содержащей кремний.
18. Способ по п.17, отличающийся тем, что столбики получают путем реакции при химическом травлении.
19. Способ по п.17, отличающийся тем, что столбики получают с помощью электрохимического травления.
20. Электрод, содержащий частицы по любому из пп.1-16 в качестве активного материала.
21. Электрод по п.20, отличающийся тем, что в качестве медного токоснимателя в указанном электроде используют медь.
22. Композитный электрод по п.20, отличающийся тем, что указанный электрод представляет собой анод.
23. Гальванический элемент, содержащий электрод по любому из пп.20-22.
24. Гальванический элемент по п.23, отличающийся тем, что катод указанного гальванического элемента содержит литий-содержащее соединение, способное к высвобождению и поглощению ионов лития, в качестве активного материала.
25. Гальванический элемент по п.24, отличающийся тем, что катод указанного гальванического элемента в качестве активного материала содержит оксид металла на основе лития, сульфид или фосфат.
26. Анод перезаряжаемой литиевой батареи, содержащий частицы по любому из пп.1-16 в качестве одного из активных материалов.
27. Анод по п.26, отличающийся тем, что указанные кремниевые частицы являются частью композитной пленки.
28. Элемент питания, содержащий анод по любому из пп.26 или 27 и катод.
29. Элемент питания по п.28, отличающийся тем, что катод содержит материал на основе лития.
30. Элемент питания по п.29, отличающийся тем, что катод содержит диоксид кобальта.
31. Устройство, питаемое элементом питания по любому из пп.23-30.
32. Способ получения композитного электрода, включающий следующие стадии: приготовление суспензии на основе растворителя, содержащей частицы по любому из пп.1-16, нанесение суспензии на токосниматель и испарение растворителя с получением композитной пленки.
33. Способ получения литиевой аккумуляторной батареи, включающий стадии получения анода по любому из пп.26 или 27 и добавление катода и электролита.
34. Способ по п.33, дополнительно включающий добавление сепаратора между катодом и анодом.
35. Способ по любому из пп.33 или 34, дополнительно включающий обеспечение корпуса вокруг батареи.
36. Способ получения кремнийсодержащих волокон, включающий отделение столбиков от частицы по любому из пп.1-16 с помощью одного или нескольких способов, выбранных из группы, включающей скобление, встряхивание или химическое травление.